FR 2656312 A1 19910628 FR 8917071 A 19891222 L'invention a trait à un procédé de synthèse de solides catalytiques de type Ziegler ou de composantes solides de tels solides catalytiques en opérant dans un réacteur pivotant polyfonctionnel unique Elle concerne encore un agitateur à entraînement magnétique utilisable, entre autres, dans ledit réacteur pivotant. Les solides catalytiques de type Ziegler, qui sont utilisés notamment comme catalyseurs de polymérisation ou de copolymérisation des alphaoléfines en polymères de hautes masses moléculaires, sont des solides actifs résultant de la mise en contact d'au moins un composé d'un métal de transition des groupes IV à VIII du Tableau Périodique des Eléments, notamment un chlorure, oxychlorure ou alcoolate d'un métal tel que titane, vanadium, zirconium ou chrome, avec au moins un composé organométallique d'un métal des groupes I à III du Tableau Périodique des Eléments, par exemple un composé organoaluminium ou organomagnésium. Pour produire des polymères ou copolymères oléfiniques à faible taux de cendres, les alpha-oléfines sont polymérisées ou copolymérisées au moyen de solides catalytiques de type Ziegler supportés, qui possèdent une haute activité. Ces catalyseurs supportés sont généralement obtenus en associant un composé de métal de transition tel que précité, par exemple un composé de titane tel que Ti C 14, Ti C 13 ou un titanate ou chlorotitanate d'alcoyle, avec un composé de magnésium et en particulier Mg C 12 ou un système précurseur d'un tel produit, et éventuellement un composé organique donneur d'électrons et/ou un support poreux du type silice ou oxyde métallique ou un système précurseur d'un tel support poreux Les produits solides résultant de ladite association doivent être activés lorsqu'ils sont engagés en polymérisation des alpha-oléfines par addition de cocatalyseurs consistant en composés réducteurs organométalliques le plus souvent du type organoaluminium ou organomagnésium et, avant activation, on peut les désigner par composantes solides de métaux de transition supportées pour solides catalytique de type Ziegler supportés. Les modes opératoires utilisés pour la synthèse de solides catalytiques de type Ziegler supportés ou non supportés ou pour la synthèse de composantes solides de métaux de transition pour de tels solides catalytiques consistent tout d'abord à produire ledit solide catalytique ou ladite composante sous la forme d'une suspension dans un milieu liquide inerte par mise en contact des ingrédients précurseurs dudit solide catalytique ou de ladite composante dans ledit milieu liquide inerte, en réalisant cette mise en contact en une seule étape ou bien en plusieurs étapes séparées l'une de la suivante, si besoin est, par une filtration et éventuellement par un lavage du résidu solide de filtration et/ou un séchage dudit résidu lavé, puis on soumet la suspension de solide catalytique ou de la composante à une filtration, on lave le solide issu de la filtration une ou plusieurs fois à l'aide d'un liquide inerte aux fins de purification, on recueille la suspension ou, de préférence, on seche le solide lavé et recueille le solide séché, le solide en suspension ou séché recueilli constituant le solide catalytique de type Ziegler ou la composante solide de métal de transition dudit solide catalytique. Pour réaliser ces diverses opérations, on utilise de manière conventionnelle au moins un ensemble formé d'un réacteur agité suivi, en série, d'un filtre sécheur et le plus souvent une pluralité de tels ensembles montés en cascade La mise en contact, en une ou plusieurs étapes, des ingrédients générateurs du solide catalytique ou de sa composante de métal de transition dans le milieu liquide inerte pour produire la suspension est réalisée dans le ou les réacteurs agités, tandis que les opérations de filtration de la suspension, de lavage du solide filtré et de séchage du solide lavé sont effectuées dans le ou les filtres sécheurs, ce qui nécessite le plus souvent plusieurs transferts de matière du ou des réacteurs agités vers le ou les filtres sécheurs associés et vice-versa Outre des durées de synthèse importantes, cette manière d'opérer entraîne des pertes sensibles de matière durant chaque transfert d'un réacteur vers le filtre associé et introduit des risques non- négligeables de pollution du solide catalytique préparé ou de sa composante Elle entraîne également une consommation importante de solvant notamment pour la réalisation des divers rinçages. On a trouvé que l'on pouvait remédier aux inconvénients précités en mettant en oeuvre la synthèse du solide catalytique de type Ziegler ou de sa composante dans un réacteur pivotant polyfonctionnel unique du type réacteur agité filtrant Cette manière d'opérer évite, en particulier, les pertes de matière et les risques de pollution rencontrés lors des transferts de matière entre réacteurs et filtres sécheurs dans les mises en oeuvre conventionnelles En outre, elle permet de passer rapidement d'une opération unitaire à l'autre avec comme résultat une réduction sensible de la durée globale de synthèse du solide catalytique ou de sa composante Enfin, elle rend possible l'automatisation des enchaînements d'opérations unitaires. Le procédé selon l'invention de synthèse d'un solide catalytique de type Ziegler ou d'une composante solide de métal de transition d'un tel catalyseur est du type dans lequel on produit tout d'abord ledit solide catalytique ou sa composante sous la forme d'une suspension dans un milieu liquide inerte par mise en contact des ingrédients précurseurs dudit solide catalytique ou de ladite composante dans ledit milieu liquide inerte, en réalisant cette mise en contact en une seule étape ou bien en plusieurs étapes séparées l'une de la suivante, si besoin est, par une filtration et éventuellement par un lavage du résidu solide de filtration et/ou un séchage dudit résidu lavé, puis on soumet la suspension du solide catalytique ou de la composante à une filtration, on lave le solide issu de la filtration une ou plusieurs fois à l'aide d'un liquide inerte aux fins de purification, on recueille la suspension ou, de préférence, on sèche le solide lavé et recueille le solide séché, le solide en suspension ou séché recueilli constituant le solide catalytique de type Ziegler ou sa composante, et il se caractérise en ce que l'on opère dans un réacteur polyfonctionnel unique présentant un axe longitudinal et susceptible de pivoter autour d'un axe coupant perpendiculairement cet axe longitudinal, ledit réacteur comprenant une enceinte, à température réglable, symétrique par rapport à l'axe longitudinal du réacteur et divisée, par une plaque filtrante disposée perpendiculairement à l'axe du réacteur, en une zone primaire, qui comprend un espace de filtration adjacent à la plaque filtrante et un espace de réaction à l'opposé de cette plaque, et une zone secondaire de plus faible volume que la zone primaire, ladite zone primaire étant pourvue, d'une part, d'un moyen d'agitation, notamment moyen de raclage, rotatif proche de la plaque filtrante et agissant dans l'espace de filtration et d'un moyen d'agitation rotatif agissant dans l'espace de réaction et, d'autre part, d'au moins un orifice d'amenée et d'évacuation de réactifs s'ouvrant dans l'espace de réaction de la zone primaire et d'au moins un orifice d'amenée et d'évacuation de réactifs et de produit synthétisé s'ouvrant dans l'espace de filtration au voisinage de la plaque filtrante et dont l'axe rencontre l'axe longitudinal du réacteur perpendiculairement à l'axe de pivotement dudit réacteur, tandis que la zone secondaire comporte au moins un orifice pour l'évacuation et l'injection d'un fluide, ledit réacteur étant susceptible de pivoter de 1800, autour de son axe de pivotement, pour passer d'une position, dite position basse, pour laquelle l'axe du réacteur est vertical et la zone secondaire de l'enceinte se trouve au-dessus de la zone primaire à une position, dite position haute, pour laquelle l'axe du réacteur est vertical et la zone primaire de l'enceinte est située au-dessus de la zone secondaire, et d'occuper également des positions intermédiaires inclinées sur la verticale, et en ce que chacune des étapes de mise en contact d'ingrédients précurseurs conduisant à l'obtention d'une suspension d'un produit solide dans un milieu liquide inerte ainsi que certaines des opérations de lavage de la suspension sont réalisées dans l'espace de réaction de la zone primaire alors que le réacteur est en position basse, tandis que chacune des opérations de filtration et de séchage et certaines des opérations de lavage sont réalisées dans l'espace de filtration de la zone primaire alors que le réacteur est en position haute, les f iltrats et liquides de lavage étant évacués par l'orifice de la zone secondaire, tandis que le séchage du solide filtré et lavé est réalisé de toute manière appropriée et, de préférence, au moyen d'un gaz inerte injecté dans le réacteur par l'orifice de la zone secondaire, le solide en suspension ou séché étant évacué du réacteur par l'orifice situé dans la zone primaire au voisinage de la plaque filtrante après avoir incliné le réacteur, par pivotement, dans une position appropriée pour cette évacuation. Le procédé selon l'invention est utilisable pour la synthèse de solides catalytiques du type Ziegler non supportés, mais il trouve tout son intérêt pour la synthèse de solides catalytiques de type Ziegler supportés ou de composantes solides de métaux de transition supportées pour de tels catalyseurs. En opérant selon l'invention, on peut mettre en oeuvre les différentes synthèses connues de solides catalytiques de type Ziegler non supportés ou supportés ou de composantes solides de métaux de transition pour solides catalytiques de type Ziegler supportés, qui génèrent une suspension d'un solide dans un milieu liquide inerte à partir d'ingrédients précurseurs. On peut ainsi préparer un solide catalytique de type Ziegler non supporté en faisant appel à une réaction, mise en oeuvre dans un milieu liquide inerte, entre au moins un composé de métal de transition des groupes IV à VIII du Tableau Périodique des Eléments et au moins un composé organométallique d'un métal des groupes I à III dudit Tableau Périodique, notamment organoaluminium ou/et organomagnésium, pour former un produit insoluble dans ledit milieu inerte. Pour la préparation d'un solide catalytique de type Ziegler supporté on peut, par exemple, faire appel à une mise en contact, dans un milieu liquide inerte, entre un composé de métal de transition tel que mentionné plus haut, un produit apte à constituer un support et un composé organométallique tel que précité Dans un tel schéma de préparation, on réalise avantageusement une mise en contact du composé de métal de transition avec le support, puis on met en contact le produit résultant avec le composé organométallique, le support pouvant être formé à partir d'ingrédients précurseurs ou/et pouvant subir un traitement de modification, par exemple une chloration par un agent chlorant tel que H Cl, immédiatement avant sa mise en contact avec le composé de métal de transition ou au cours de la dite mise en contact. De même, pour la synthèse de la composante solide de métal de transition on peut, par exemple, faire appel à une mise en contact, dans un milieu liquide inerte, entre un composé de métal de transition tel que défini précédemment et un produit apte à constituer un support, ledit support pouvant être formé à partir d'ingrédients précurseurs ou/et pouvant subir un traitement de modification, par exemple une chloration par un agent chlorant tel que H Cl, immédiatement avant sa mise en contact avec le composé de métal de transition ou au cours de ladite mise en contact. Le milieu liquide inerte dans lequel on réalise la mise en contact des ingrédients précurseurs du solide catalytique ou de la composante solide de métal de transition consiste le plus souvent en un hydrocarbure liquide et notamment en un hydrocarbure aliphatique liquide tel que n- hexane, n-heptane, ou encore isopentane. Le composé de métal de transition est avantageusement un composé de titane, vanadium, chrome, zirconium ou hafnium, que l'on choisit de préférence parmi Ti C 14, Ti C 13, VC 14, VOC 13, Cr C 13 Cr O 3, acétylacétonate de vanadium, acétylacétonate de chrome, Ti(OR)p Cl( 4-p), Zr(OR)p Cl( 4 p) et Hf(OR)p Cl( 4-p) avec R désignant un radical alcoyle en C 1 à C ou un atome d'hydrogène et p est un nombre allant de 1 à 4. Le support utilisé dans la préparation du solide catalytique supporté ou de la composante solide de métal de transition supportée d'un tel solide catalytique consiste le plus souvent en un composé solide de magnésium, notamment Mg C 12, Mg O, Mg CO 3, Cl Mg OH, phosphate de magnésium, R Mg Cl, Mg(OR)2 et Cl Mg OR, R désignant un radical alcoyle en C 1 à C 8, ledit composé de magnésium étant éventuellement associé à Al C 13 ou au produit résultant de la mise en contact d'Al C 13 avec un donneur d'électrons Le composé de magnésium peut être préparé également in situ par réaction d'un agent chlorant tel que chlorure d'alcoyle sur un composé Mg(R)2, R ayant la signification précitée, ou un mélange d'un tel composé de magnésium avec un composé de type alumoxane ou aluminosiloxane Le support peut consister également en l'association d'un composé solide de magnésium, préformé ou produit in situ, tel que mentionné ci-dessus et d'un composé poreux d'oxyde choisi parmi Si O 2, A 1203, Ti O 2, Zr O 2, zéolithes, oxydes mixtes renfermant sio 2 et un ou plusieurs oxydes métalliques pris parmi Zr O 2, Ti O 2, Mg O et A 1203 ou d'un produit organique polymérique ou non tel qu'un produit renfermant du silicium du type siloxane. Le composé organométallique d'un métal des groupes I à III du Tableau Périodique des Eléments, que l'on utilise dans la production du solide catalytique de type Ziegler, est un composé pour lequel le métal est relié à au moins un radical hydrocarboné par une liaison carbone-métal Le composé organométallique peut être avantageusement un composé hydrocarbylaluminium choisi parmi l'isoprénylaluminium, les composés alumoxanes répondant à la formule: A 1 O A 1 O A 1 R" R' R" et les alcoylaluminium de formule Al(R')q Xr Hs, dans lesquelles X représente Cl ou un radical monovalent OR', R' est un radical alcoyle en C 1 à C 16 et de préférence en C 1 à C 12, tandis que q r et S sont des nombres tels que lq Al(C 6 H 13)3 et Al(C 8 H 17)3. Le composé organométallique peut être également choisi parmi les composés hydrocarbylmagnésium et les composés hydrocarbylzinc, et notamment parmi ceux desdits composés ayant les formules Y Mg R' ou Y Zn R', dans lesquelles Y représence Cl ou R' et R' est un radical alcoyle en C 1 à C 16 et de préférence en C 1 à C 12 Des exemples de tels composés sont notamment Mg(C 2 H 5)2, Mg(i-C 4 H 9)2, Cl Mg(C 2 H 5), Mg(C 6 H 13)2, Mg(C 8 H 17)2, Zn(C 2 H 5)2, Zn(i-C 4 H 9)2, Cl Zn(C 2 H 5) et Zn(C 3 H 7) 2 On peut encore utiliser, à titre d'organométallique, un mélange d'un ou plusieurs desdits composés hydrocarbylmagnésium avec un ou plusieurs desdits composés hydrocarbylzinc et/ou un ou plusieurs desdits composés hydrocarbylaluminium, notamment des mélanges d'un composé alcoylaluminium et d'un composé alcoylmagnésium ayant les formules précitées. Un donneur d'électrons consistant en au moins une base de LEWIS peut être également utilisé dans la préparation de la suspension du solide catalytique de type Ziegler non supporté ou supporté ou de la composante solide de métal de transition supportée Le donneur d'électrons peut être avantageusement choisi parmi les esters alcoyliques d'acides carboxyliques aliphatiques ou aromatiques, notamment formiate de méthyle, paratoluate de méthyle, benzoate d'éthyle, phtalate de butyle, phtalate d'éthyle, phtalate d'octyle, acétate d'éthyle ou de butyle, les éthers aliphatiques ou cycliques, par exemple éther éthylique, éther di- isoamylique, tétrahydrofuranne, dioxanne, les cétones, en particulier acétone, méthylisobutylcétone, les esters vinyliques tels que l'acétate de vinyle, les dérivés acryliques et en particulier les acrylates ou méthacrylates d'alcoyle et notamment méthacrylate de méthyle, dérivés organiques du silicium tels que silanes comme phényltriéthoxysilane, diphényldiméthoxysilane, et cyclohexylméthyldiméthoxysilane. Le liquide inerte utilisé pour le lavage du solide issu de la filtration de la suspension est choisi avantageusement parmi les hydrocarbures liquides et consiste en particulier en un ou plusieurs hydrocarbures aliphatiques tels que n-hexane, n-heptane, ou encore isopentane. Le gaz inerte, que l'on emploie pour sécher le solide filtré et lavé, peut être choisi parmi les divers gaz sans action sur ledit solide, par exemple azote, gaz rares et mélanges de tels gaz. A l'issue du séchage du solide catalytique de type Ziegler et avant son évacuation hors du réacteur pivotant, on peut encore mettre ledit solide séché ou remis en suspension en contact avec une quantité contrôlée d'une ou plusieurs alpha-oléfines en C 2 à C 12, par exemple éthylène, propylène, butène-l, injectée en un point quelconque du réacteur pour former un prépolymère enrobant les particules de solide catalytique de manière à produire un solide hydrocarboné actif pour polymériser les alpha-oléfines Cette polymérisation contrôlée est réalisée en phase gazeuse ou en suspension dans le réacteur pivotant, à une température inférieure au point de fusion du solide hydrocarboné à préparer avec utilisation d'une quantité d'alpha-oléfine(s) telle que la proportion de solide hydrocarboné actif représente moins de 200 g par gramme de solide catalytique. Lorsque le solide produit par le procédé selon l'invention a été préparé en l'absence de composé organométallique d'un métal des groupes I à III du Tableau Périodique des Eléments, on associe ultérieurement un tel composé organométallique au solide préparé selon l'invention pour constituer le solide catalytique de type Ziegler utilisable pour la polymérisation des alpha-oléfines Le composé organométallique ainsi utilisé, qui peut être couplé à un donneur d'électrons tel que défini précédemment, est également choisi parmi les composés organométalliques, notamment hydrocarbylaluminium ou/et hydrocarbylmagnésium, mentionnés précédemment. Dans le solide catalytique de type Ziegler produit selon l'invention, le rapport du nombre d'atomes du ou des métaux des groupes I à III du Tableau Périodique des Eléments au nombre d'atomes de métal de transition est comparable à celui présenté par les solides catalytiques correspondants préparés de manière conventionnelle et peut ainsi prendre, par exemple, des valeurs inférieures à 200. D'autres avantages et caractéristiques de l'invention apparaîtront à la lecture de la description suivante d'un mode de mise en oeuvre de cette invention donné à titre illustratif et non limitatif en se référant au dessin annexé sur lequel: les figures la, lb et lc représentent schématiquement, en coupe, un réacteur pivotant utilisé selon l'invention en position basse (figure la) correspondant à une phase de réaction, en position haute (figure lb) correspondant à une phase de filtration, lavage ou séchage et en position intermédiaire inclinée (figure lc) correspondant à une phase d'évacuation du produit séché, et la figure 2 représente schématiquement une coupe axiale du système d'entraînement magnétique de l'agitateur équipant le réacteur pivotant des figures la, lb et lc. En se référant aux figures la, lb et lc, le réacteur pivotant polyfonctionnel utilisé dans le procédé selon l'invention présente un axe longitudinal 1 et est susceptible de pivoter autour d'un axe 2 rencontrant perpendiculairement cet axe longitudinal Ledit réacteur comprend une enceinte 3 symétrique par rapport à l'axe 1 du réacteur et divisée, par une plaque filtrante 4 disposée perpendiculairement à l'axe du réacteur, en une zone primaire 5 de forme cylindrique, qui comprend un espace 6 de filtration adjacent à la plaque filtrante et un espace 7 de réaction à l'opposé de cette plaque, et en une zone secondaire 8 de forme préférentiellement conique et de plus faible volume que la zone primaire La zone primaire 5 de l'enceinte 3 est pourvue d'un agitateur 9 comprenant une tige 10, dont l'axe coincide avec l'axe 1 longitudinal du réacteur et qui est susceptible d'être entraînée, d'une part, en translation et, d'autre part, en rotation par un système d'entraînement magnétique il associé à des vérins 12 et à un moteur 13 et dont la description sera donnée en détail plus loin, un mobile raclant 14 monté à l'extrémité de la tige 10 du côté de la plaque filtrante et perpendiculairement à ladite tige, ledit mobile raclant ayant une course contrôlée en translation pour agir dans l'espace de filtration à une distance plus ou moins proche de la plaque filtrante, et un mobile 15 d'agitation monté sur la tige 10 perpendiculairement à cette dernière et de manière à agir dans l'espace 7 de réaction La zone primaire comporte, en outre, un orifice 16 d'amenée et d'évacuation de réactifs s'ouvrant dans l'espace 7 de il réaction et plusieurs orifices positionnés radialement en 17 et 18 d'amenée et d'évacuation de réactifs et d'évacuation de produit synthétisé, lesdits orifices s'ouvrant chacun dans l'espace 6 de filtration au voisinage de la plaque filtrante 4 et ayant chacun un axe rencontrant l'axe 1 du réacteur perpendiculairement à l'axe 2 de pivotement dudit réacteur. La zone secondaire 8 de l'enceinte 3 comporte un orifice 19 pour l'évacuation ou l'injection d'un fluide liquide ou gazeux La zone primaire 5 de l'enceinte 3 est munie d'une double-enveloppe 20 pour la circulation d'un fluide caloporteur, cette double-enveloppe étant équipée de conduits 21 et 22 respectivement pour l'amenée et l'évacuation du fluide caloporteur la traversant, tandis que la zone secondaire 8 de l'enceinte 3 est pourvue d'une double- enveloppe 23 pour la circulation d'un fluide caloporteur, ladite doubleenveloppe étant équipée de conduits 24 et 25 respectivement pour l'amenée et l'évacuation du fluide caloporteur la parcourant La circulation d'un fluide caloporteur ayant la température appropriée dans les doubles- enveloppes 20 et 23 permet de maintenir la température dans l'enceinte 3 à la valeur désirée Les débits de fluide caloporteur circulant dans les doubles-enveloppes 20 et 23 sont ajustés en réponse aux indications fournies par un capteur de température, non représenté, monté dans l'enceinte 3 Ladite enceinte comporte également un capteur de pression, monté sur sa paroi et non représenté, ainsi que des hublots 26 d'examen de l'intérieur de l'enceinte qui traversent chacun de manière étanche la double-enveloppe 20 de ladite enceinte. Le système il d'entraînement magnétique de l'agitateur 9 comporte un arbre tubulaire 27, dont l'axe coincide avec l'axe longitudinal 1 du réacteur et qui présente une extrémité reliée à la tige 10 de l'agitateur 9 et l'autre extrémité pourvue d'une masselotte annulaire magnétique 28, ladite masselotte 28 coopérant avec une masselotte annulaire magnétique 29 l'entourant et faisant partie d'un rotor d'entraînement 30 actionné en rotation par le moteur 13 et en translation par les vérins 12. Comme représenté plus en détail sur la figure 2, l'arbre tubulaire 27, qui est relié à l'une de ses extrémités à la tige 10 de l'agitateur 9 et comporte à l'autre extrémité la masselotte annulaire magnétique 28, présente une partie intermédiaire coulissant de manière étanche dans un alésage cylindrique 32 pratiqué dans une colonne de guidage 33 fixée sur le réacteur pivotant du côté de l'espace 7 de réaction de la zone primaire 5 Le coulissement étanche de l'arbre tubulaire dans l'alésage 32 est par exemple assuré par deux paliers 34 et 35 en matériau autolubrifiant, par exemple en polytétrafluoroéthylène chargé de graphite ou de fibres de verre, qui sont montés chacun dans un logement pratiqué à chacune des extrémités de l'alésage 32 de la colonne de guidage 33 et enserrent l'arbre tubulaire 27 La colonne de guidage est également pourvue d'un embout 36 présentant un percement qui débouche à l'intérieur de l'alésage 32 entre les paliers 34 et 35, cet embout, facultatif, permettant d'injecter, si besoin est, un liquide de nettoyage dans l'alésage 32 ou de pressuriser ce dernier par un gaz inerte. Un chapeau guide 36, de forme cylindrique et, de préférence, à fond 39 plat, est monté de manière étanche à l'extrémité libre 37 de la colonne de guidage, l'étanchéité étant assurée avantageusement par un joint torique 38 Le chapeau guide 36 coiffe la masselotte annulaire magnétique 28 et présente, solidaire de son fond 39, une tige cylindrique 40 de guidage coaxiale à l'arbre tubulaire 27 et sur laquelle ledit arbre coulisse de manière étanche, ledit coulissement étanche étant assuré avantageusement par un palier 41 en un matériau autolubrifiant, par exemple polytétrafluoroéthylène chargé de graphite ou de fibres de verre, qui est monté dans un logement pratiqué dans la masselotte magnétique 28 à l'extrémité de l'arbre tubulaire 27 et qui enserre ledit arbre tubulaire La hauteur de la partie cylindrique du chapeau 36, qui détermine le déplacement en translation de la masselotte 28 et en conséquence celui de l'agitateur 9, est choisie pour que ledit déplacement permette le déplacement en translation désiré du mobile raclant 14 dans l'espace de filtration 6 de la zone primaire 5 Au voisinage de son extrémité libre 37, la colonne de guidage 33 présente un percement 42 qui débouche par un embout 43 à l'intérieur du chapeau guide 36, ce percement, facultatif mais préféré, permettant, si besoin est, d'injecter un liquide de refroidissement ou un liquide de nettoyage dans le chapeau 36 Ledit chapeau est coiffé à son tour par un rotor d'entraînement 30 qui comporte une masselotte annulaire magnétique externe 29 entourant ledit chapeau de manière à coopérer magnétiquement avec la masselotte annulaire magnétique 28 avec comme résultat qu'une rotation, respectivement une translation, du rotor 30 entraîne une rotation, respectivement une translation, de la masselotte magnétique 28 solidaire de l'arbre tubulaire 27 et par conséquent une rotation, respectivement une translation, de l'agitateur 9 Le rotor 30 est associé à des moyens assurant, d'une part, son déplacement en translation et, d'autre part, son entraînement en rotation, ledit déplacement en translation étant choisi pour correspondre à la course possible de la masselotte 28 dans le chapeau 36 Ainsi comme schématisé sur les figures la, lb et lc, les moyens assurant le déplacement en translation du rotor 30 et son entraînement en rotation consistent avantageusement en un moteur 13 entraînant en rotation un arbre 44 solidaire du rotor 30 et coaxial à l'axe du réacteur, ledit moteur étant monté sur une plaque support 45 supportée elle-même par des vérins 12, d'axe parallèle à l'axe du réacteur, fixés au réacteur pivotant dumême côté que la colonne de guidage 33, ces vérins assurant le déplacement en translation de la plaque , traversée par l'arbre 44 solidaire du rotor 30, et par conséquent le déplacement en translation du rotor 30 solidaire, par l'arbre 44, du moteur 13 monté sur cette plaque. Par pivotement autour de l'axe 2 dans le sens des flèches, le réacteur peut être placé en position, dite position basse (figure la), pour laquelle l'axe 1 du réacteur est vertical et la zone secondaire 8 de l'enceinte 3 se trouve au-dessus de la zone primaire 5, l'espace de réaction 7 se trouvant alors en fond de l'enceinte 3 A partir de cette position, par pivotement de 1800 autour de l'axe 2, on fait passer le réacteur en position, dite position haute (figure lb), pour laquelle l'axe 1 du réacteur est toujours vertical mais la zone primaire 5 de l'enceinte 3 est au- dessus de la zone secondaire 8, l'espace de filtration 6 se trouvant alors en fond de la zone primaire 5 A partir de cette position, par pivotement de l'angle approprié, par exemple environ 450, autour de l'axe 2, on fait passer le réacteur dans une position inclinée (figure lc) appropriée pour évacuer le produit synthétisé hors du réacteur par le conduit 17 ou 18 suivant le cas (conduit 17 dans le cas de la figure lc). Les diverses mises en contact des ingrédients précurseurs du solide catalytique de type Ziegler ou de la composante de métal de transition supportée du solide catalytique de type Ziegler supporté sont réalisées dans l'espace 7 de réaction de la zone primaire 5 alors que le réacteur est en position basse, la position de l'agitateur 9 par rapport à la plaque filtrante 4 étant ajustée, par action sur les vérins 12, pour que le mobile rotatif 15 dudit agitateur agisse dans l'espace 7 de réaction. Les opérations de filtration de la suspension solide produite au cours de chacune des mises en contact précitées et de séchage du solide filtré et lavé et certaines des opérations de lavage de la suspension sont réalisées dans l'espace 6 de filtration de la zone primaire 5 alors que le réacteur est en position haute, la position de l'agitateur 9 par rapport à la plaque filtrante 4 étant ajustée, par action sur les vérins 12, pour que le mobile raclant 14 dudit agitateur ait une action de lissage ou pénètre de la manière désirée dans le gâteau du solide en cours de filtration ou de lavage ou dans le solide en cours de séchage pour éviter l'agglomération des particules solides ou les passages préférentiels de gaz. Le produit synthétisé est évacué du réacteur par le conduit 17, sous la forme d'une masse pulvérulente ou particulaire sèche, après avoir fait passer le réacteur de la position haute à la position inclinée appropriée. Pour compléter la description, qui vient d'être fournie, on donne ci-après, à titre non limitatif, deux exemples concrets de synthèse selon l'invention comparés à deux synthèses correspondantes réalisées de manière conventionnelle. EXEMPLE 1: On effectuait la synthèse d'une composante de métal de transition supportée sur Mg C 12 en opérant selon l'invention (Essai I A) ou selon la technique antérieure (Essai l B). Essai 1 A: On opérait dans un réacteur pivotant similaire à celui représenté sur les figures la, lb et lc et pour lequel la zone primaire 5 de forme cylindrique avait un volume de 20 1 et un rapport de la hauteur au diamètre égal à 1,6, tandis que la plaque filtrante 4 présentait une maillage de 20)ym Le mobile d'agitation 15 de l'agitateur 9 avait la forme d'une hélice à pale mince de type tripale possédant un diamètre de mm, tandis que le mobile raclant 14 dudit agitateur était un mobile raclant à deux pales, par exemple du type de celui fabriqué par la société GUEDU Le mobile raclant pouvait opérer dans l'espace 6 de filtration entre le plan de la plaque filtrante 4 et un plan parallèle au plan de ladite plaque distant de 100 mm de cette plaque, tandis que le mobile d'agitation pouvait opérer dans l'espace 7 de réaction entre le fond dudit espace, réacteur en position basse, et un plan parallèle au fond de l'espace 7 de réaction et distant de mm de ce fond. La synthèse se déroulait comme indiqué ci-après: a) Le réacteur pivotant, purgé à l'azote, était placé en position basse (figure la) et maintenu à une température de 55 C, par circulation d'un fluide caloporteur dans les doubles-enveloppes 20 et 23, et sous agitation correspondant à une vitesse de rotation de l'agitateur égale à 150 tours/minute. Par le conduit 16 dudit réacteur on introduisait, dans l'espace 7 de réaction, 2390 g d'hexane, 13,5 moles de butyléthylmagnésium à 30 % dans l'heptane et 0,53 mole d'éther diisoamylique. Après 1,5 heure d'agitation on injectait par le conduit 16, à l'aide d'une pompe, un mélange de 4,83 moles d'éther diisoamylique et de 35,1 moles de chlorure de tertio- butyle, l'injection dudit mélange étant réalisée en trois heures sous une agitation correspondant à une vitesse de rotation de l'agitateur 9 égale à 200 tours/minute. A l'issue de ces opérations, l'espace 7 de réaction du réacteur renfermait une suspension d'un solide à base de Mg C 12 dans l'hexane. b) Le réacteur pivotant était ensuite basculé en position haute (figure lb) pour effectuer la filtration de la suspension, l'agitation étant arrêtée Le gâteau de filtration essoré était remis en suspension par addition de 6000 g d'hexane dans l'espace 6 de filtration par le conduit 18 et remise en route de l'agitation pour atteindre une vitesse de rotation de l'agitateur 9 égale à 150 tours/minute. c) Le réacteur pivotant était ensuite replacé en position basse et, tout en maintenant l'agitation définie sous b), on injectait dans la zone primaire 5 du réacteur une quantité d'H Cl gazeux conduisant à une pression partielle d'H Cl gazeux dans l'enceinte 3 du réacteur égale à 500 mbars et poursuivait l'agitation pendant 1 heure L'enceinte 3 du réacteur était alors dégazée par décompression et un bullage d'azote était ensuite effectué dans la suspension contenue dans l'espace 7 de réaction pour éliminer l'H Cl n'ayant pas réagi. d) Le réacteur pivotant était à nouveau basculé en position haute pour effectuer la filtration de la suspension, l'agitation étant arrêtée A l'issue de cette filtration, on effectuait deux lavages du gâteau de filtration avec chaque fois 4000 g d'hexane ajoutés par le conduit 18 Le gâteau lavé était ensuite remis en suspension par addition de 4000 g d'hexane dans l'espace 6 de filtration, par le conduit 18, et remise en marche de l'agitation pour atteindre une vitesse de rotation de l'agitateur égale à 150 tours/minute. e) Le réacteur était ensuite basculé en position basse et sa température était amenée à la valeur 800 C Tout en maintenant l'agitation définie sous d) et la température de 800 C, on injectait dans l'espace 7 de réaction de la zone primaire 5 du réacteur, 10 5 moles de Ti C 14 sur une durée de 2 heures. f) Le réacteur était alors amené en position haute et refroidi à 40 C pour effectuer la filtration de la suspension contenue dans la zone primaire 5 dudit réacteur A l'issue de cette filtration, on effectuait quatre lavages du gâteau de filtration avec chaque fois 6000 g d'hexane ajoutés par le conduit 18 Le gâteau lavé était ensuite séché Pour ce faire le mobile raclant 14 de l'agitateur 9 était positionné pour pénétrer dans le gâteau et la vitesse de rotation de l'agitateur 9 était réglée à la valeur 60 tours/minute En même temps, on injectait un courant d'azote par le conduit 19 de la zone secondaire 8 pour réaliser une fluidisation des particules solides du gâteau et ainsi effectuer un entraînement du solvant résiduel par le courant d'azote, de manière à obtenir un solide pulvérulent sec. g) Le réacteur était enfin amené dans la position inclinée schématisée sur la figure lc pour soutirer le produit pulvérulent sec contenu dans l'espace 6 de filtration. On recueillait 1410 g de poudre sèche de composante de métal de transition supportée ayant un diamètre moyen de particule de 45 km Pour réaliser les diverses opérations décrites cidessus, on a employé un volume total d'hexane égal à 67,25 1. Essai 1 B (comparatif) On opérait dans un appareillage conventionnel comportant un réacteur de précipitation de forme cylindrique à fond arrondi, ayant une capacité de 20 1 et équipé d'un agitateur à hélice tripale, et un filtre sécheur agité de 40 1 connecté en série avec le réacteur de précipitation. La synthèse se déroulait comme indiqué ci-après: a) On effectuait la précipitation du support de Mg C 12 sous la forme d'une suspension dans l'hexane en opérant dans le réacteur agité dans les mêmes conditions que celles définies dans l'étape a) de l'essai 1 A. b) On transférait la suspension vers le filtre sécheur agité par siphonage et rinçait le réacteur avec 2040 g d'hexane, qui étaient ensuite transférés par siphonage vers le filtre sécheur. Après filtration, le gâteau essoré était remis en suspension, sous agitation, par addition de 6000 g d'hexane et la suspension obtenue était alors transférée vers le réacteur Le filtre était nettoyé avec 8 litres de solvant, qui étaient ensuite mis aux rejets. c) La suspension contenue dans le réacteur était traitée par H Cl gazeux comme indiqué dans l'étape c) de l'essai l A. d) La suspension traitée par H Cl était transférée vers le filtre sécheur Le réacteur était alors rincé avec 2640 g d'hexane qui étaient également transférés par siphonage vers le filtre sécheur. Après filtration, le gâteau essoré était lavé deux fois, puis remis en suspension comme indiqué dans l'étape d) de l'essai l A. La suspension était alors transférée par siphonage vers le réacteur, puis le filtre sécheur était nettoyé avec 8 litres de solvant, qui étaient ensuite mis aux rejets. e) La suspension présente dans le réacteur était traitée par Ti C 14 comme indiqué dans l'étape e) de l'essai l.A. f) La suspension résultant du traitement par Ti C 14 était transférée vers le filtre sécheur par siphonage puis l'espace de réaction était rincé avec 2500 g d'hexane transférés ensuite vers le filtre sécheur, ladite suspension étant traitée dans le filtre sécheur (filtration, lavage et séchage) comme indiqué dans l'étape f de l'essai I A. g) Le solide séché, sous forme pulvérulente, était recueilli sous azote dans une capacité maintenue sous azote, le transfert étant réalisé en faisant tourner la pale d'agitation du filtre sécheur avec une vitesse de 60 tours/minute. On recueillait 1290 g de poudre sèche de composante de métal de transition supportée ayant un diamètre moyen de particule de 42))m Pour réaliser les diverses opérations ci- dessus, on a employé un volume total de solvant de 102,4 1. En outre, cinq transferts de suspension hors du réacteur et vers le réacteur ont été néessaires au cours de la synthèse. EXEMPLE 2: On effectuait la synthèse d'une composante solide de métal de transition supportée sur silice en opérant selon l'invention (Essai 2 A) ou selon l'art antérieur (Essai 2 B). Essai 2 A: On opérait dans un réacteur pivotant similaire à celui utilisé dans l'essai 1 A, la synthèse se déroulant comme suit: a) Le réacteur pivotant, purgé à l'azote, était placé en position basse (figure la) et maintenu à une température de 200 C par circulation d'un fluide caloporteur dans les doubles-enveloppes 20 et 23 Par le conduit 16 dudit réacteur on introduisait, dans l'espace 7 de réaction, 2000 g de gel de silice en poudre exempt d'eau, 8 litres d'hexane et 3 moles d'hexaméthyldisilazane Le contenu de l'espace 7 de réaction était alors porté à 55 C et agité à cette température pendant 1 heure avec une vitesse de rotation de l'agitateur 9 égale à 150 tours/minute. b) A l'issue de l'opération a) le réacteur était basculé en position haute (figure lb) pour effectuer la filtration de la suspension, l'agitation étant arrêtée Le gâteau de filtration était lavé deux fois à l'hexane en utilisant à chaque fois 5 litres d'hexane injecté dans l'espace de filtration par le conduit 18, puis soumis à un séchage par fluidisation à 550 C par injection d'un courant d'azote à température appropriée par le conduit 19 de la zone secondaire 8. c) Le réacteur était remis en position basse et dans l'espace 7 de réaction maintenu à 550 C sous une agitation de 150 tours/minute, on introduisait, par le conduit 16, 8,36 moles de n-butyl sec-butyl magnésium et 2,09 moles de triisobutylaluminoxane en solution à 20 % dans l'heptane. La suspension était maintenue pendant 1 heure dans les conditions de température et d'agitation précitée, après quoi le réacteur était refroidi à 20 *C. d) Le réacteur était alors basculé en position haute aux fins de filtration de la suspension refroidie à C Le gâteau de filtration était ensuite remis en suspension, sous agitation de 150 tours/minute, dans 8 litres d'hexane introduits par le conduit 18. e) Le réacteur était à nouveau placé en position basse et, tout en maintenant les conditions de température et d'agitation de l'étape d), on injectait, dans la zone primaire 5, 20 moles d'H Cl gazeux sur une durée de 1,5 heure. Après dégazage de l'enceinte 3 du réacteur par décompression, l'H Cl n'ayant pas réagi était ensuite éliminé par bullage d'azote dans la suspension traitée par HC 1. f) Le réacteur étant toujours en position basse et son contenu étant maintenu à 550 C sous une agitation de 150 tours/minute, on introduisait dans l'espace 7 de réaction, par le conduit 16, une quantité de Ti C 14 représentant 5,5 moles, cette opération étant réalisée sur une durée égale à 1 heure. g) Le réacteur était basculé en position haute aux fins de filtration de la suspension traitée par Ti C 14, ladite filtration étant réalisée à 40 C A l'issue de cette filtration on effectuait deux lavages du gâteau de filtration avec chaque fois 5 litres d'hexane ajoutés par le conduit 18. Après la filtration consécutive au dernier lavage, le gâteau de filtration était ensuite séché Pour ce faire le mobile raclant 14 de l'agitateur 9 était positionné pour pénétrer dans le gâteau et la vitesse de rotation de l'agitateur 9 était ajustée à la valeur 60 tours/minute En même temps, on injectait un courant d'azote par le conduit 19 de la zone secondaire 8 pour réaliser une fluidisation des particules solides du gâteau et ainsi effectuer un entraînement du solvant résiduel par le courant d'azote, de manière à obtenir un solide pulvérulent sec. h) Le réacteur était enfin amené dans la position inclinée schématisée sur la figure lc aux fins de soutirage du produit pulvérulent sec contenu dans l'espace de filtration 6. On recueillait 3310 g de poudre sèche de composante de métal de transition supportée dans une capacité maintenue sous azote Pour réaliser les diverses opérations décrites ci-dessus, on a utilisé un volume total d'hexane égal à 36 litres. Essai 2 B (comparatif) On opérait dans un appareillage conventionnel similaire à celui utilisé dans l'essai 1 B, la synthèse se déroulant comme suit: a) On effectuait le traitement du support de silice en opérant dans le réacteur agité conventionnel dans les mêmes conditions que celles utilisées dans l'étape a) de l'essai 2 A. b) La suspension de silice traitée était transférée vers le filtre sécheur par siphonage et l'on rinçait le réacteur avec 4 litres d'hexane, qui étaient ensuite transférés par siphonage vers le filtre sécheur. Après filtration, le gâteau essoré était lavé deux fois à l'hexane en utilisant chaque fois 5 litres d'hexane, puis soumis à un séchage par fluidisation à 550 C par injection d'un courant d'azote de température appropriée dans le filtre sécheur Le produit sec obtenu, se présentant sous la forme d'une poudre, était soutiré dans une capacité maintenue sous azote, ladite capacité étant ensuite connectée au réacteur pour introduire la poudre dans ce dernier par gravité Le filtre était ensuite lavé avec 8 litres d'hexane, qui étaient ensuite envoyés aux rejets. c) Au contenu du réacteur on ajoutait les ingrédients utilisés dans l'étape c) de l'essai 2 A, en opérant dans les conditions de température et d'agitation prévues dans ladite étape, puis l'on maintenait la suspension formée pendant 1 heure dans lesdites conditions de température et d'agitation, après quoi le réacteur était refroidi à 200 C. d) On transférait la suspension vers le filtre sécheur par siphonage et rinçait le réacteur avec 4 litres d'hexane, qui étaient ensuite transférés par siphonage vers le filtre sécheur. Après filtration, le gâteau essoré était remis en suspension dans 8 litres d'hexane, en opérant sous agitation et la suspension formée était transférée par siphonage vers le réacteur Le filtre était nettoyé par lavage avec 8 litres de solvant, qui étaient mis ensuite aux rejets. e) La suspension contenue dans le réacteur était traitée par H Cl gazeux comme indiqué dans l'étape e) de l'essai 2 A. f) La suspension traitée par H Cl était soumise au traitement par Ti C 14 comme indiqué dans l'étape f) de l'essai 2.A. g) La suspension traitée par Ti C 14 était transférée par siphonage vers le filtre sécheur et le réacteur était ensuite rincé avec 4 litres d'hexane qui étaient également transférés après utilisation vers le filtre sécheur La suspension était traitée dans le filtre sécheur (filtration, lavage et séchage) dans des conditions comparables à celles utilisées dans l'étape g) de l'essai 2 A. h) Le solide séché, sous forme pulvérulente, était recueilli sous azote dans une capacité maintenue sous azote, le transfert étant réalisé en faisant tourner la pale d'agitation du filtre sécheur avec une vitesse de 60 tours/minute. On recueillait 3100 g de poudre sèche de composante de métal de transition supportée Pour réaliser les diverses opérations de cet essai, on a employé un volume total de solvant égal à 64 1 En outre, pour la mise en oeuvre de cette synthèse, un transfert de poudre sèche et quatre transferts de suspension se sont avérés nécessaires. REVENDICATIONS 1 Procédé de synthèse d'un solide catalytique de type Ziegler ou d'une composante solide de métal de transition d'un tel catalyseur, ledit procédé étant du type dans lequel on produit tout d'abord ledit solide catalytique ou sa composante sous la forme d'une suspension dans un milieu liquide inerte par mise en contact des ingrédients précurseurs dudit solide catalytique ou de ladite composante dans ledit milieu liquide, en réalisant cette mise en contact en une seule étape ou bien en plusieurs étapes séparées l'une de la suivante, si besoin est, par une filtration et éventuellement par un lavage du résidu solide de filtration et/ou un séchage dudit résidu lavé, puis on soumet la suspension du solide catalytique ou de la composante à une filtration, on lave le solide issu de la filtration une ou plusieurs fois à l'aide d'un liquide inerte aux fins de purification, on recueille la suspension ou, de préférence, on sèche le solide lavé et recueille le solide séché, le solide en suspension ou séché recueilli constituant ledit solide catalytique de type Ziegler ou ladite composante solide de métal de transition, et se caractérisant en ce que l'on opère dans un réacteur polyfonctionnel unique présentant un axe longitudinal et susceptible de pivoter autour d'un axe coupant perpendiculairement cet axe longitudinal, ledit réacteur comprenant une enceinte, à température réglable, symétrique par rapport à l'axe longitudinal du réacteur et divisée, par une plaque filtrante disposée perpendiculairement à l'axe du réacteur, en une zone primaire, qui comprend un espace de filtration adjacent à la plaque filtrante et un espace de réaction à l'opposé de cette plaque, et une zone secondaire de plus faible volume que la zone primaire, ladite zone primaire étant pourvue, d'une part, d'un moyen d'agitation, notamment moyen de raclage, rotatif proche de la plaque filtrante et agissant dans l'espace de filtration et d'un moyen d'agitation rotatif agissant dans l'espace de réaction et, d'autre part, d'au moins un orifice d'amenée et d'évacuation des réactifs s'ouvrant dans l'espace de réaction de la zone primaire et d'au moins un orifice d'amenée et d'évacuation de réactifs et de produit synthétisé s'ouvrant dans l'espace de filtration au voisinage de la plaque filtrante et dont l'axe rencontre l'axe longitudinal du réacteur perpendiculairement à l'axe de pivotement dudit réacteur, tandis que la zone secondaire comporte au moins un orifice pour l'évacuation et l'injection d'un fluide, ledit réacteur étant susceptible de pivoter de 1800, autour de son axe de pivotement, pour passer d'une position, dite position basse, pour laquelle l'axe du réacteur est vertical et la zone secondaire de l'enceinte se trouve au- dessus de la zone primaire à une position, dite position haute, pour laquelle l'axe du réacteur est vertical et la zone primaire de l'enceinte est située au-dessus de la zone secondaire, et d'occuper également des positions intermédiaires inclinées sur la verticale, et en ce que chacune des étapes de mise en contact d'ingrédients précurseurs dudit solide catalytique ou de ladite composante solide conduisant à l'obtention d'une suspension d'un produit solide dans un milieu liquide inerte ainsi que certaines des opérations de lavage de la suspension sont réalisées dans l'espace de réaction de la zone primaire alors que le réacteur est en position basse, tandis que chacune des opérations de filtration et de séchage et certaines des opérations de lavage sont réalisées dans l'espace de filtration de la zone primaire alors que le réacteur est en position haute, les filtrats et liquides de lavage étant évacués par l'orifice de la zone secondaire, tandis que le séchage du solide filtré et lavé est réalisé de toute manière appropriée et, de préférence, au moyen d'un gaz inerte injecté dans le réacteur par l'orifice de la zone secondaire, le solide en suspension ou séché étant soutiré du réacteur par l'orifice situé dans la zone primaire au voisinage de la plaque filtrante après avoir incliné le réacteur, par pivotement dans une position appropriée pour ce soutirage. 2 Procédé selon la revendication 1, caractérisé en ce que l'on prépare un solide catalytique de type Ziegler non supporté en faisant réagir, dans un milieu liquide inerte, au moins un composé de métal de transition des groupes IV à VIII du Tableau Périodique des Eléments avec au moins un composé organométallique d'un métal des groupes I à III dudit Tableau Périodique pour former un produit insoluble dans ledit milieu inerte. 3 Procédé selon la revendication 1, caractérisé en ce que l'on prépare un solide catalytique de type Ziegler supporté en mettant en contact, dans un milieu liquide inerte, un composé de métal de transition des groupes IV à VIII du Tableau Périodique des Eléments, un produit apte à constituer un support et un composé organométallique d'un métal des groupes I à III dudit Tableau Périodique des Eléments. 4 Procédé selon la revendication 3, caractérisé en ce que l'on met le composé de métal de transition avec le support, puis on met en contact le produit résultant avec le composé organométallique. Procédé selon la revendication 4, caractérisé en ce que l'on forme le support à partir d'ingrédients précurseurs ou/et l'on soumet le support à un traitement de modification immédiatement avant sa mise en contact avec le composé de métal de transition ou au cours de ladite mise en contact. 6 Procédé selon la revendication 1, caractérisé en ce que l'on prépare une composante solide de métal de transition supportée par mise en contact, dans un milieu liquide inerte, d'un composé de métal de transition des groupes IV à VIII du Tableau Périodique des Eléments avec un composé apte à constituer un support, ledit support pouvant être formé à partir d'ingrédients précurseurs ou/et pouvant subir un traitement de modification immédiatement avant sa mise en contact avec le composé de métal de transition ou au cours de ladite mise en contact. 7 Procédé selon l'une des revendications 2 à 6, caractérisé en ce que le composé de métal de transition est un composé de titane, vanadium, chrome, zirconium ou hafnium. 8 Procédé selon l'une des revendications 3 à 7, caractérisé en ce que le support utilisé dans la préparation du solide catalytique supporté ou de la composante solide de métal de transition supportée est un composé solide de magnésium préformé ou préparé in situ tel que Mg Cl 2 l O utilisé seul ou en association avec un composé poreux d'oxyde choisi parmi Si O 2, A 1203, Ti 02, Zr O 2, zéolithes, oxydes mixtes renfermant Si O 2 et un ou plusieurs oxydes métalliques pris parmi Zr O 2, Ti 02, Mg O et A 1203 ou un produit organique polymérique ou non tel qu'un produit L 5 renfermant du silicium du type siloxane. 9 Procédé selon l'une des revendications 2 à 5, caractérisé en ce que le composé organométallique est choisi parmi l'isoprénylaluminium, les composés alumoxanes de formule R' r 1, R X Al Of-Al O-Al X R"t LR' R" les alcoylaluminium de formule Al(R')q Xr Hsi, les hydrocarbylmagnésium de formule Y Mg R' et les hydrocarbylzinc de formule Y Zn R', avec dans ces formules X étant Cl ou un radical monovalent OR', Y représentant Cl ou R', R' étant un radical alcoyle en C 1 à C 16 et de préférence en C 1 à C 12, q, r et S étant des nombres tels que 11 q,3, O Qr,2 et O bivalent -O et k est un entier allant de O à 18. Procédé selon l'une des revendications 1 à 9, caractérisé en ce qu'un donneur d'électrons consistant en au moins une base de LEWIS est utilisé dans la préparation de la suspension du solide catalytique de type Ziegler ou de la composante solide de métal de transition supportée. 11 Procédé selon l'une des revendications 1 à 10, caractérisé en ce que le liquide inerte utilisé tant dans la préparation de la suspension du solide catalytique ou de la composante solide de métal de transition supportée que pour le lavage du solide issu de la filtration de la suspension est choisi parmi les hydrocarbures liquides et consiste en particulier en un ou plusieurs hydrocarbures aliphatiques. 12 Procédé selon l'une des revendications 2 à 5, caractérisé en ce qu'à l'issue du séchage du solide catalytique de type Ziegler et avant son soutirage hors du réacteur pivotant, on met le solide séché ou remis en suspension en contact avec une quantité contrôlée d'une ou plusieurs alpha-oléfines en C 2 à C 12, injectée en un point quelconque du réacteur pour former un prépolymère enrobant les particules de solide catalytique de manière à produire un solide hydrocarboné actif pour polymériser les alpha-oléfines. 13 Procédé selon l'une des revendications 1 à 12, caractérisé en ce que le mobile de préférence raclant et le mobile d'agitation présents dans la zone primaire du réacteur pivotant sont mobiles en translation selon l'axe du réacteur en plus d'être mobiles en rotation.